(57)【特許請求の範囲】
【請求項１】
トレッド部に設けたベルト層と、該ベルト層の半径方向外側に、該ベルト層の両端部(B)（トレッドの幅方向両端部に対応）及びその他の部分(A)を覆うように配置されたベルト補強層とを備え、ベルト補強層にナイロン６６の片撚り構造の繊維コードを用いた空気入りラジアルタイヤにおいて、該繊維コードとして、前記ベルト層の両端部(B)を覆う箇所、及びその他の部分(A)を覆う箇所にて、（１）公称繊度（D）が１０００〜２５００dtexであり、（２）下記（I）式で表される撚り係数（K）が１０００〜１７５０であり、（３）150℃での熱収縮応力が０．１５cN/dtex以上であり、（４）150℃での熱収縮率が2.5%以上であるものを用いたことを特徴とする空気入りラジアルタイヤ。
Ｋ＝Ｔ・（Ｄ／1.14）1/2 ……（I）；
ここで、Ｔは１０ｃｍ当りの撚り数（回／１０ｃｍ）、Ｄはコード全体としての公称繊度（デシテックス(dtex)）、1.14は、ナイロン６６の比重である。
【請求項２】
撚り係数（K）が１２００〜１７５０であり、前記繊維コードの１０ｃｍ当りの撚り数（T）が２０より大きく５０以下である請求項１記載の空気入りラジアルタイヤ。
【発明の詳細な説明】
【技術分野】
【０００１】
本発明は、片撚りナイロンコードをベルト補強層（バンド層、キャッププライ）の補強材として用いた空気入りラジアルタイヤに関する。特には、操縦安定性と高速運転での耐久性に優れるとともに、軽量化を達成することのできる空気入りラジアルタイヤに関する。
【背景技術】
【０００２】
空気入りラジアルタイヤにおいて、高速耐久性や転がり抵抗、ロードノイズの改善を目的として、ベルト層の外周側に、補強コードをタイヤ周方向に配列してなるベルト補強層を配置することが行われている。このベルト補強層は、特には、高速走行時において、スチールコードなどからなるベルト層の浮き上がりを防止するために設けられる。特に、ベルト層の幅方向両端部（ショルダー部近傍）での浮き上がりを防止すべく、ベルト補強層は、少なくともベルト層の幅方向両端部を覆うように配置される。
【０００３】
ベルト補強層には、従来、双撚り構造の有機繊維コードが主として用いられる。すなわち、ナイロンやポリエステル（PET）などの有機繊維の素線（フィラメント）の束に下撚りを施した上で、このように得られた「ヤーン」を複数本束ねて、さらに上撚りによって撚り合わせたコードが主として用いられている（例えば特許文献１）。
【０００４】
このような双撚り構造の繊維コードは、下撚りと上撚りとの撚り方向が互いに逆のため、形態保持性は良好であるものの撚り工程が多く製造コストが高くなる。また、コードの径が太くなるなどの理由からコード重量の増加を招き、さらには、断面形状が複雑となるためにプライ厚さを増大させるなど、タイヤ重量増加の原因ともなっている。
【０００５】
そこで、例えば下記特許文献２においては、片撚り構造の有機繊維コードをベルト補強層（バンド層）の補強材として用いるとともに、所定荷重時の伸び率や、「残留張力」、コード打ち込み本数などの各種条件を特定の範囲とすることが提案されている。具体的な実施例（表１の実施例１〜２）によると、ナイロン６６の１４００〜２１００dtxの素線（フィラメント）に、１０cmあたり１６〜２０の撚りを掛けて得たコードであって、種々の条件に合致するものを用いている。そして、このような有機繊維コードを採用することにより、「低コスト化や軽量化を達成しながら、高速操縦安定性、高速耐久性、及びノイズ性能を向上しうる」としている。
【０００６】
特許文献２の請求項１、００２０段落などによると、片撚り構造の有機繊維コードについて、「コード太さＤの平方根に１０ｃｍ当たりのコード撚り数Ｎを掛けた撚り係数Ｔ（＝Ｎ・Ｄ1/2）を１５０〜７５０」と、従来よりも小さい範囲に減じる必要があるとしている。そして、撚り係数Ｔが大きいと、「締め付け力の向上効果等が充分に達成され」ないので、撚り係数Ｔは、「２００〜６００の範囲が好ましい」としている。
【０００７】
しかし、特許文献２の構成では、操縦安定性を維持しつつ、タイヤの高速耐久性を向上する上で必ずしも充分でなかった。そのため、依然として、双撚り構造などの繊維コードが、一般にベルト補強層に用いられている。
【０００８】
他方、特許文献３には、「ショルダー部ベルト補強層４にヤング率が8GPa以上の」ポリケトンからなる有機繊維コードを用い、センター部のベルト補強層には、これよりヤング率の小さい一般的な有機繊維コードを用いることが提案されている。特許文献３の００５７段落には、有機繊維が片撚り構造であってもよいと記載されている。しかし、片撚り構造とする場合にどのような条件を採用する必要があるかという点につき、何ら記載がない。
【先行技術文献】
【特許文献】
【０００９】
【特許文献１】特開２００５−０２２４５５公報
【特許文献２】特開２００２−１５４３０４公報
【特許文献３】特開２００７−１９６７５４公報
【発明の概要】
【発明が解決しようとする課題】
【００１０】
本発明は、上記従来技術の問題点に鑑みてなされたものであり、ベルト補強層に用いるナイロン６６の繊維コードの構成を改良することで、低コスト化や軽量化、及び良好な操縦安定性を達成しながら、高速耐久性を向上させた空気入りラジアルタイヤを提供することを目的とする。
【課題を解決するための手段】
【００１１】
本発明者は、上記課題に鑑み、ナイロン６６の繊維コードにおける撚り係数、繊度、熱収縮応力、乾熱収縮率などについて、鋭意検討していく中で、偶然に、ある特定の条件を採用することにより、非常に優れた効果が得られることを見い出し、本発明を完成するに至った。
【００１２】
すなわち、本発明に係る空気入りラジアルタイヤは、トレッド部に設けたベルト層と、該ベルト層の半径方向外側に、少なくとも該ベルト層の両端部（トレッドの幅方向両端部に対応）を覆うように配置されたベルト補強層とを備え、ベルト補強層にナイロン６６の片撚り構造の繊維コードを用いた空気入りラジアルタイヤにおいて、該繊維コードとして、（１）公称繊度（D）が１０００〜２５００dtexであり、（２）下記（I）式で表される撚り係数（K）が７００〜１７５０であり、（３）150℃での熱収縮応力が０．１５cN/dtex以上であり、（４）150℃での熱収縮率が2.5%以上であるものを用いる。
Ｋ＝Ｔ・（Ｄ／1.14）1/2 ……（I）；
ここで、Ｔは１０ｃｍ当りの撚り数（回／１０ｃｍ）、Ｄはコード全体としての公称繊度（デシテックス(dtex)）、1.14は、ナイロン６６の比重である。
【００１３】
上記の繊維コードは、好ましくは、撚り数（T）が20より大きく50以下である。また、上記の熱収縮応力が、好ましくは０．５cN/dtex以下であり、上記の乾熱収縮率が、好ましくは5.0%以下である。
【発明の効果】
【００１４】
本発明によれば、特には、片撚り構造のナイロンコードをベルト補強層に用いるにあたり、撚り係数Kの値が比較的大きいものを用いるとともに、特定の公称繊度（D）及び熱収縮特性を持ったものを用いることにより、コスト化や軽量化、及び良好な操縦安定性を達成しながら、高速耐久性を向上させることができる。
【図面の簡単な説明】
【００１５】
【図１】実施形態の空気入りラジアルタイヤを軸方向に切断した半断面図である。
【発明を実施するための形態】
【００１６】
図１は本発明の一実施形態に係る乗用車用の空気入りラジアルタイヤ（以下、ラジアルタイヤという）Ｔの概略半断面図である。
【００１７】
ラジアルタイヤＴは、一対のビード部１およびサイドウォール部２と、その両サイドウォール部２に連なるトレッド部３とからなり、ビード部１に埋設したビードコア４、４間にわたり補強する２プライのラジアルカーカス５が、カーカス５の端部をビードコア４の周りにタイヤ内側から外側に折り返されビードフィラー９に沿って巻き上げられサイドウォール部２で係止されている。ラジアルカーカス５のクラウン部外周に設けられる２層のコード交差層からなるベルト６、該ベルト６の外周に沿って巻回したナイロン６６コードよりなるベルト補強層７、８を備えている。
【００１８】
ベルト補強層７、８の有機繊維コードは、タイヤ加硫成形において熱収縮することでベルト２を周方向に締め付け、タイヤ周方向の剛性やベルト拘束力を高めて、高速走行時の遠心力によるベルトのせり上がりや径成長、ベルト端部の歪みを抑制し、高速で耐久性と操縦安定性を良好にすることができる。
【００１９】
カーカス５としては、ポリエステル、ナイロン、レーヨンなどの有機繊維コードが、またベルト２には、フィラメント径が０．２０〜０．３０ｍｍ程度の１×４、１×５、２＋２、２＋１構造などのスチールコード、あるいはアラミドコードなどの剛直な有機繊維コードが使用されている。なお、カーカス、ベルト、ベルト補強層の積層枚数は、タイヤサイズや用途により適宜増減し使用することができる。
【００２０】
図示の例において、ベルト補強層７、８は、ベルト６の外周上において内側のベルト補強層７はベルト６の全幅（Ａ＋Ｂ）を、折り返された外側のベルト補強層８はベルト６の両端部Ｂを覆っている。ベルト補強層７、８は下記の所定のナイロンコードをタイヤ周方向に対してほぼ０°の角度でスパイラル状に巻回することで、ベルト６を周方向に締め付け、タイヤ周方向及び径方向の剛性やベルト拘束力を高めるタガ効果を得て、高速走行時の遠心力によるベルトのせり上がりや径成長、ベルト端部の歪みを抑制し、高速での耐久性能と操縦安定性を良好にしている。ベルト補強層７、８は、例えば有機繊維コードを引き揃えてゴムで被覆されたリボン状の帯状部材を、タイヤ成型の際に成型ドラム１周毎に側端部同士を突き合わせながらスパイラル状に巻き付けることにより行われる。また、接着処理済みのシングルコードをタイヤ幅方向にずらせながらスパイラル状に巻き付けたものでもよい。
【００２１】
ベルト補強層７、８に用いるナイロンコードは、公称繊度（D）、すなわちコード全体としての見かけの繊度（重量／単位長さ）が、１０００〜２５００dtex、好ましくは１２００〜２２００dtex、より好ましくは１２００〜１６００dtexである。ナイロンコードの公称繊度（D）がこの範囲より低い場合には、コードの強度（N）が低下することから、ベルト補強層７、８の強度を確保するために、コードの打ち込み本数や補強層数を増加する必要がある。例えば、コード打ち込み本数について、セパレーションなどの故障が生じやすくなるまで多くする必要がある。そのため、接着性、発熱性に不利となるとともに耐久性が低下する。一方、ナイロンコードの公称繊度（D）が上記範囲を超える場合には、コード径が大きくなってしまうために、ベルト補強層７、８の厚みが大きくなってしまう。このため、タイヤの軽量化を達成することができず、結果的に燃費にも不利となる。
【００２２】
ベルト補強層７、８に用いるナイロンコードは、上記（I）式で表される撚り係数(K)が７００〜１７５０、好ましくは１０００〜１７５０、より好ましくは１２００〜１７５０である。この範囲に撚り係数を設定することで、加硫成形時の熱収縮により適度にベルト６を締め付け、上記のタイヤ周方向の剛性とベルト拘束性を向上し、高速耐久性と操縦安定性とを確保することができる。
【００２３】
ナイロンコードの撚り係数（K）が上記範囲より低い場合、耐疲労性が低下し、挫屈疲労からコード破断やトレッドセパレーションなどを起こしやすくなる。また、撚り係数が上記範囲を超えると、ゴムとの複合体とした際の剛性が小さくなることから、タイヤ装着時の操縦安定性が低下する。
【００２４】
ベルト補強層７、８に用いるナイロンコードは、150℃での熱収縮応力が、０．１５cN/dtex以上、好ましくは0.17〜0.20cN/dtexであり、より好ましくは0.20〜0.25cN/dtexである。一方、150℃での乾燥条件下における熱収縮率（乾熱収縮率）が2.5%以上、好ましくは2.5〜5.0％であり、より好ましくは2.5〜4.0%、さらに好ましくは2.5〜3.5%である。150℃での熱収縮応力または乾熱収縮率が、上記範囲より低い場合、ベルト６を締め付けてタガ効果を実現する力が充分でないことから耐疲労性が低下し挫屈疲労からコード破断などを生じやすい。そのため、高速耐久性の向上を見込むことができない。一方、150℃での熱収縮応力または乾熱収縮率が、上記範囲を超える場合、ベルト補強層の重量を増大させ、タイヤ重量を増加させてしまうか、または、初期モジュラスが得られず、タイヤ周方向の剛性やベルト拘束性が不足しベルトのせり上がりによりスタンディングウェーブを発生しやすくなり高速耐久性や操縦安定性が低下するといった問題が生じる。
【００２５】
熱収縮応力及び乾熱収縮率を適度に向上させるためには、ナイロンコードを接着処理用の樹脂液に浸漬するディップ処理の条件（接着液配合、処理温度、張力、時間など）などによりナイロンコードの物性を調整することができる。例えば、レゾルシン−ホルマリン−ラテックス（ＲＦＬ）、ブロックドイソシアネート水溶液などの樹脂液を用いてディップ処理を行う際に、低温浴を用い、コードに掛ける張力を高く設定するならば、熱収縮応力及び乾熱収縮率が共に大きくなる。
【００２６】
ベルト補強層７、８に用いるナイロンコードは、撚り数（T）が、好ましくは２０より大きく５０以下である。このように撚り数（T）を適度に大きくすることで、ナイロンコードの耐疲労性を良好なものとし、これにより、耐疲労性を大きくすることができる。撚り数（T）が２０以下であると、タイヤ高速耐久性を向上することが困難となり、５０を超えると、操縦安定性を維持するのが困難になる。
【実施例】
【００２７】
タイヤサイズが２０５／６５Ｒ１５であって、図１に示すようにベルト補強層７，８を設けたタイヤ構造を有する空気入りラジアルタイヤを試作した。カーカス５は、ポリエステルコード１６７０ｄｔｅｘ／２、打ち込み数２４本／２５ｍｍの２プライとし、ベルト６はスチールコード２＋２×０．２５（エンド数２３本／２５ｍｍ）の２プライ（コード角度２１度）とし、ベルト補強層以外は共通の構造、部材とした。
【００２８】
ベルト補強層の補強コードとしてのナイロンコード（Ｎｙ６６）は、旭化成（株）製の「レオナ６６」の所定繊度のフィラメントから、所定の撚り工程を経て作製した。各実施例で用いたナイロンコードの構成及び条件は、下記表１に示すとおりである。
【００２９】
なお、比較対照に用いた従来例の空気入りラジアルタイヤは、繊度が９４０dtxである各フィラメントに下撚りを加えてから、２本を合わせて下撚りとは逆の向きに上撚りを加えることで得られた双撚り構造のナイロンコードである。
【００３０】
・引張強度（コード強力）及び２％伸長モジュラス：ＪＩＳ Ｌ１０１７に準拠した引張試験を２２℃雰囲気中で行うことにより測定した。
【００３１】
・熱収縮応力：ＪＩＳ Ｌ１０１７に準拠した引張試験を１５０℃雰囲気中で行うことにより測定した。この際、つかみ間隔を２５０ｍｍとし、初期荷重は、公証繊度（D）×0.0441cNに設定した。また、引張試験機に付属する１５０℃の恒温槽に入れた後、５分後に生じた熱収縮応力を測定した。
【００３２】
・乾熱収縮率：ナイロンコード試料を上記１５０℃の恒温槽に入れた後、３０分後の長さ寸法を測定し、恒温槽に入れる前の初期寸法との比により求めた。
【００３３】
【表１】
0005496752.tif 000002
【００３４】
・タイヤ高速耐久性：ＦＭＶＳＳ１０９（ＵＴＱＧ）に準拠し、表面が平滑な鋼製の直径１７００ｍｍの回転ドラムを有するドラム試験機により、次のようにして測定した。試験タイヤを内圧２２０ｋＰａ（２．２ｋｇｆ／ｃｍ2 ）で、ＪＩＳ規定の標準リムに組み付け、荷重は、ＪＡＴＭＡ規定の最大荷重の８８％とした。８０ｋｍ／ｈｒの速度で慣らし走行させた後、一旦放冷し、再度空気圧を調整した後に、本走行を行った。本走行は、１２０ｋｍ／ｈｒから開始し、以降、３０分間経過毎に走行速度を８ｋｍ／ｈｒずつ増加させつつ、故障が発生するまで走行させた。故障発生までの、本走行の総走行距離について、従来例を１００とする指数で表１に示す。この指数値が大きいほど高速耐久性に優れる。
【００３５】
・実車操縦安定性：各タイヤをＪＩＳ規定の標準リムを用いて内圧２００ｋＰａに調整し、排気量２０００ｃｃの乗用車に装着した。そして、操縦安定性評価用のテストコースにて、訓練された３名のテストドライバーにより、ハンドル応答性、剛性感、グリップ感等の操縦安定性を総合的に官能評価した。この際、従来例を６点として１０点満点で相対比較にて行い、３名の平均点を、従来例を１００とする指数で示した。数値の大きいほど操縦安定性が良好であることを示している。
【００３６】
表１の結果に示すとおり、実施例１〜３では、実車操縦安定性を維持しつつ、タイヤ高速耐久性を向上させることができた。また、タイヤ軽量化の効果も大きかった。特に、。ナイロンコードの公称繊度（D）が１４００dtexであり、かつ、撚り係数が１２００〜１７５０の範囲内である実施例１及び３では、従来例に比べて、タイヤ高速耐久性が顕著に向上するとともに、タイヤ軽量化効果が顕著であった。
【００３７】
比較例１〜５の空気入りラジアルタイヤは、下記に言及する構成を除き、実施例１〜２のタイヤと同一である。比較例１のタイヤは、ナイロンコードとして、公称繊度（D）が９４０dtxと前述の所定範囲より低いものを用いた結果、コード打ち込み本数が４５本／２５ｍｍと顕著に大きくなる。このため、ナイロンコードのカットエンド部では接着破壊が起こり易くなり、高速耐久性が大きく低下している。但し、データは示さないが、操縦安定性には問題がなかった。比較例２のタイヤは、ナイロンコードとして、公称繊度（D）が２８００dtxと前述の所定範囲を超えるものを用いた結果、高速耐久性が向上しているものの、タイヤ重量が増大してしまった。
【００３８】
比較例３のタイヤは、ナイロンコードとして、撚り係数（K）が６６６と、前述の所定範囲より低いものを用いた結果、タイヤ高速耐久性が大きく低下した。これは、ナイロンコードの撚り数が１９と低くなったためにナイロンコードの耐疲労性が低下したためと考えられる。比較例４のタイヤは、ナイロンコードとして、撚り係数（K）が１７８７と、前述の所定範囲を超えるものを用いた結果、タイヤ高速耐久性は向上しているものの、実車操縦安定性が低かった。これは、撚り数が５１と過度に多くなっており、このためタイヤの剛性が低下したためと考えられる。
【００３９】
比較例５では、ナイロンコードとして、熱収縮応力が０．１３cN/dtx、乾熱収縮率が１．８％と、いずれも前述の所定範囲より低いものを用いた結果、高速耐久性が低かった。これは、熱収縮応力などが小さいために、ベルト層を締め付けるタガ効果が不十分であったためと考えられる。
【００４０】
上記実施例においては、ベルト６の全幅（A+B）を覆うベルト補強層７を設けるものとして説明したが、ベルト６の両端部（B）すなわちショルダ部に対応する領域のみに設けるものであっても良い。すなわち、折り返し部に相当するベルト補強層８のみが設けられるのであっても、上記のナイロンコードを用いることにより、操縦安定性を維持しつつ、タイヤ高速耐久性の向上、及びタイヤ軽量化を実現することができる。
【産業上の利用可能性】
【００４１】
以上の通り、本発明の空気入りラジアルタイヤは、操縦安定性や耐久性に優れるとともに軽量化を実現するもので、特には各種乗用車用タイヤに好適である。
【符号の説明】
【００４２】
３……トレッド部、  ５……カーカス、  ６……ベルト、  ７、８……ベルト補強層
Ｔ……空気入りラジアルタイヤ
【図１】
0005496752.tif 000003